(57)【要約】  本発明の課題は、炭酸マグネシウム粒子と繊維との複合体を製造する技術を提供することである。  繊維を含む溶液において炭酸マグネシウムを合成することによって、炭酸マグネシウム微粒子と繊維との複合体を効率的に合成することができる。
2017043580.tif 000002
【特許請求の範囲】
【請求項１】
繊維を含む溶液において炭酸マグネシウムを合成することを含む、炭酸マグネシウム粒子と繊維との複合体の製造方法。
【請求項２】
炭酸マグネシウム粒子の平均粒子径が５０μｍ以下である、請求項１に記載の製造方法。
【請求項３】
水酸化マグネシウムから炭酸マグネシウムを合成する、請求項１または２に記載の製造方法。
【請求項４】
水酸化マグネシウムを含む水性懸濁液を反応容器内に噴射することによって炭酸マグネシウムを合成することを含む、請求項１〜３のいずれかに記載の製造方法。
【請求項５】
キャビテーション気泡の存在下で炭酸マグネシウムを合成する、請求項１〜４のいずれかに記載の製造方法。
【請求項６】
キャビテーション気泡の存在下で、前記原料の水性懸濁液と二酸化炭素を含む気体とを反応させる、請求項１〜５のいずれかに記載の製造方法。
【請求項７】
反応容器内に液体を噴射することによってキャビテーション気泡を発生させる、請求項１〜６のいずれかに記載の製造方法。
【請求項８】
前記繊維がパルプ繊維である、請求項１〜７のいずれかに記載の製造方法。
【請求項９】
水酸化マグネシウムを含む水性懸濁液を反応容器内に噴射することによってキャビテーション気泡を発生させる、請求項１〜８のいずれかに記載の製造方法。
【請求項１０】
前記水性懸濁液として、前記反応容器から循環させた反応液を用いる、請求項１〜９のいずれかに記載の製造方法。
【請求項１１】
炭酸マグネシウムの一次粒子径が１０ｎｍ〜３μｍである、請求項１〜１０のいずれかに記載の製造方法。
【請求項１２】
炭酸マグネシウムと繊維の重量比が５：９５〜９５：５である、請求項１〜１１のいずれかに記載の製造方法。
【請求項１３】
前記反応容器が圧力容器である、請求項１〜１２のいずれかに記載の製造方法。
【請求項１４】
水酸化マグネシウムとパルプを予め混合した水性懸濁液を使用する、請求項１〜１３のいずれかに記載の方法。
【請求項１５】
前記複合体を疎水化する工程をさらに含む、請求項１〜１４のいずれかに記載の方法。
【請求項１６】
平均粒子径が５０μｍ以下の炭酸マグネシウム粒子と繊維との複合体。
【請求項１７】
前記繊維がパルプ繊維である、請求項１６に記載の複合体。
【請求項１８】
前記炭酸マグネシウム粒子と前記繊維との重量比が５：９５〜９５：５である、請求項１６または１７に記載の複合体。
【請求項１９】
請求項１〜１５のいずれかの方法によって合成された、請求項１６〜１８のいずれかに記載の複合体。
【請求項２０】
炭酸マグネシウムが、塩基性炭酸マグネシウムである、請求項１６〜１９のいずれかに記載の複合体。
【請求項２１】
請求項１６〜２０のいずれかに記載の複合体を含んでなる製品。
【請求項２２】
前記製品がシートの形態である、請求項２１に記載の製品。
【発明の詳細な説明】
【技術分野】
【０００１】
本発明は、炭酸マグネシウム微粒子と繊維との複合体およびその製造方法に関する。特に本発明は、炭酸マグネシウム微粒子が繊維表面に付着した複合体およびその製造方法に関する。
【背景技術】
【０００２】
一般に、炭酸マグネシウムは、天然のマグネサイト（菱苦土石）を物理的に粉砕分級して製造したり、マグネシウム塩水溶液に炭酸ナトリウムや炭酸カリウムを加えて沈殿させて製造される（塩基性炭酸マグネシウム、ＭｇＣＯ３・Ｍｇ（ＯＨ）２）。塩基性炭酸マグネシウムの組成は製法によって異なり、Ｍｇ（ＯＨ）２に対して、３〜５のＭｇＣＯ３、３〜７のＨ２Ｏという比になることが多い。炭酸マグネシウムは、水にわずかに溶ける白色粉末であり、制酸剤や研磨剤、各種運動用具の滑り止めなどとして広く使用されている。【０００３】
例えば、塩基性炭酸マグネシウムの製法として、水酸化マグネシウムと二酸化炭素から重炭酸マグネシウムを得て、重炭酸マグネシウムを正炭酸マグネシウムとした後に、温度やｐＨを高くすることによって塩基性炭酸マグネシウムを得るものが知られている。【０００４】
一方、パルプなどの繊維上に、炭酸カルシウムなどの無機物を析出させる技術が種々提案されている。特許文献１は、結晶質の炭酸カルシウムが繊維上に機械的に結合した複合体が記載されている。また、特許文献２には、パルプ懸濁液中で炭酸ガス法により炭酸カルシウムを析出させることによって、パルプと炭酸カルシウムの複合体を製造する技術が記載されている。特許文献３には、紙と板紙用として多量の填料を繊維に加えて古紙繊維の白色度と清浄度を向上させる方法であって、古紙パルプのスラリーを気体−液体接触装置に送って、流れに逆らってアルカリ塩のスラリーを流れの方向にパルプを接解領域において接解させると共に適当な反応性ガスを送り沈降性填料と混ぜることによって繊維表面に填料を付着させる技術が記載されている。
【先行技術文献】
【特許文献】
【０００５】
【特許文献１】特開平０６−１５８５８５号公報
【特許文献２】米国特許第５６７９２２０号
【特許文献３】米国特許第５６６５２０５号
【発明の概要】
【発明が解決しようとする課題】
【０００６】
本発明の課題は、炭酸マグネシウム微粒子と繊維との複合体、および、その効率的な製造技術を提供することである。
【課題を解決するための手段】
【０００７】
本発明者は、上記課題について鋭意検討した結果、繊維の存在下で炭酸マグネシウム微粒子を合成することによって、炭酸マグネシウム微粒子が繊維と安定した複合体を形成することを見いだし、本発明を完成するに至った。特に本発明の好ましい態様によれば、キャビテーション気泡の存在下で炭酸マグネシウムを合成することによって一次粒子径の小さい炭酸マグネシウムと繊維との複合体を効率的に製造できる。本発明によって得られる炭酸マグネシウム微粒子と繊維との複合体は、繊維に付着している炭酸マグネシウム微粒子の形状が揃っており、繊維にユニークな特性を付与することが可能である。更に、繊維に付着していることから、脱水、乾燥してハンドリングが容易な形態にすることができる。【０００８】
すなわち、本発明は、これに制限されるものでないが、以下の発明を包含する。
（１）  繊維を含む溶液において炭酸マグネシウムを合成することを含む、炭酸マグネシウム粒子と繊維との複合体の製造方法。
（２）  炭酸マグネシウム粒子の平均粒子径が５０μｍ以下である、（１）に記載の製造方法。
（３）  水酸化マグネシウムから炭酸マグネシウムを合成する、（１）または（２）に記載の製造方法。
（４）  水酸化マグネシウムを含む水性懸濁液を反応容器内に噴射することによって炭酸マグネシウムを合成することを含む、（１）〜（３）のいずれかに記載の製造方法。
（５）  キャビテーション気泡の存在下で炭酸マグネシウムを合成する、（１）〜（４）のいずれかに記載の製造方法。
（６）  キャビテーション気泡の存在下で、前記原料の水性懸濁液と二酸化炭素を含む気体とを反応させる、（１）〜（５）のいずれかに記載の製造方法。
（７）  反応容器内に液体を噴射することによってキャビテーション気泡を発生させる、（１）〜（６）のいずれかに記載の製造方法。
（８）  前記繊維がパルプ繊維である、（１）〜（７）のいずれかに記載の製造方法。
（９）  水酸化マグネシウムを含む水性懸濁液を反応容器内に噴射することによってキャビテーション気泡を発生させる、（１）〜（８）のいずれかに記載の製造方法。
（１０）  前記水性懸濁液として、前記反応容器から循環させた反応液を用いる、（１）〜（９）のいずれかに記載の製造方法。
（１１）  炭酸マグネシウムの一次粒子径が１０ｎｍ〜３μｍである、（１）〜（１０）のいずれかに記載の製造方法。
（１２）  炭酸マグネシウムと繊維の重量比が５：９５〜９５：５である、（１）〜（１１）のいずれかに記載の製造方法。
（１３）  前記反応容器が圧力容器である、（１）〜（１２）のいずれかに記載の製造方法。
（１４）  水酸化マグネシウムとパルプを予め混合した水性懸濁液を使用する、（１）〜（１３）のいずれかに記載の方法。
（１５）  前記複合体を疎水化する工程をさらに含む、（１）〜（１４）のいずれかに記載の方法。
（１６）  平均粒子径が５０μｍ以下の炭酸マグネシウム粒子と繊維との複合体。
（１７）  前記繊維がパルプ繊維である、（１６）に記載の複合体。
（１８）  前記炭酸マグネシウム粒子と前記繊維との重量比が５：９５〜９５：５である、（１６）または（１７）に記載の複合体。
（１９）  （１）〜（１５）のいずれかの方法によって合成された、（１６）〜（１８）のいずれかに記載の複合体。
（２０）  炭酸マグネシウムが、塩基性炭酸マグネシウムである、請求項１６〜１９のいずれかに記載の複合体。
（２１）  （１６）〜（２０）のいずれかに記載の複合体を含んでなる製品。
（２２）  前記製品がシートの形態である、（２１）に記載の製品。
【発明の効果】
【０００９】
本発明によれば、繊維の存在下で炭酸マグネシウムを合成することによって、炭酸マグネシウム微粒子と繊維との複合体を効率良く製造することができる。また、得られた炭酸マグネシウム微粒子と繊維との複合体を含有させると、灰分の歩留が高い製品を得ることができる。特に、得られた炭酸マグネシウム微粒子と繊維との複合体をシート化すると灰分の歩留が高いシートを得ることができる。さらに、本発明の複合体は難燃性も優れている。【００１０】
また本発明の好ましい態様において、繊維を含む溶液においてキャビテーション気泡の存在下で炭酸マグネシウムを合成することによって炭酸マグネシウム微粒子と繊維との複合体が短時間で合成できる。この理由の詳細は明らかでなく、本発明は以下の推測に拘束されるものではないが、以下のように考えられる。すなわち、加圧条件下におけるキャビテーションの発生によって炭酸ガスの溶解・微分散の効率が向上し、更にキャビテーションにより生じる微細な気泡によって反応が活性化された結果、炭酸マグネシウム微粒子が効率よく製造され、
さらに、本発明の複合体はユニークな特性を備えているが、これは、繊維が炭酸マグネシウムの担体として機能するため繊維表面に炭酸マグネシウム微粒子が析出し、ユニークな特性を備えた複合体となったものと推測される。また、繊維表面に吸着および内部に浸透したマグネシウムイオンと炭酸ガスが結びつくことで、強固に繊維に担持された複合体を得ることができたものと考えられる。
【図面の簡単な説明】
【００１１】
【図１】図１は、本発明の実施例で用いた反応装置を示す概略図である。
【図２】図２は、実験１−１で合成した炭酸マグネシウム微粒子と繊維（ＬＢＫＰ）との複合体の電子顕微鏡写真である（倍率：左３０００倍、右１００００倍）。
【図３】図３は、実験１−２で合成した炭酸マグネシウム微粒子と繊維（ＬＢＫＰ）との複合体の電子顕微鏡写真である（倍率：左３０００倍、右１００００倍）。
【図４】図４は、実験１−３で合成した炭酸マグネシウム微粒子と繊維（ＬＢＫＰ）との複合体の電子顕微鏡写真である（倍率：左３０００倍、右１００００倍）。
【図５】図５は、実験１−４で合成した炭酸マグネシウム微粒子と繊維（ＬＢＫＰ）との複合体の電子顕微鏡写真である（倍率：左３０００倍、右１００００倍）。
【図６】図６は、実験１−５で合成した炭酸マグネシウム微粒子と繊維（ＬＢＫＰ）との複合体の電子顕微鏡写真である（倍率：左３０００倍、右１００００倍）。
【図７】図７は、実験１−６で合成した炭酸マグネシウム微粒子と繊維（ＬＢＫＰ）との複合体の電子顕微鏡写真である（倍率：左３０００倍、右１００００倍）。
【図８】図８は、実験１−７で合成した炭酸マグネシウム微粒子と繊維（ＬＢＫＰ）との複合体の電子顕微鏡写真である（倍率：左５００倍、右３０００倍）。
【図９】図９は、実験１−８で合成した炭酸マグネシウム微粒子と繊維（ＬＢＫＰ）との複合体の電子顕微鏡写真である（倍率：左３０００倍、右１００００倍）。
【図１０】図１０は、実験２で製造したサンプル１の電子顕微鏡写真である（倍率：５００倍、左：歩留剤あり、右：歩留剤なし）。
【図１１】図１１は、実験２で製造したサンプル２の電子顕微鏡写真である（倍率：５００倍、左：歩留剤あり、右：歩留剤なし）。
【図１２】図１２は、実験２で製造したサンプル３の電子顕微鏡写真である（倍率：５００倍、左：歩留剤あり、右：歩留剤なし）。
【図１３】図１３は、実験３−１で合成した炭酸マグネシウム粒子の電子顕微鏡写真である（倍率：１００００倍）。
【図１４】図１４は、実験３−２で合成した炭酸マグネシウム粒子の電子顕微鏡写真である（倍率：１００００倍）。
【図１５】図１５は、実験３−３で合成した炭酸マグネシウム粒子の電子顕微鏡写真である（倍率：１００００倍）。
【図１６】図１６は、実験４の耐火性試験後のシートの外観写真である。
【発明を実施するための形態】
【００１２】
本発明においては、繊維を含有する溶液においてキャビテーション気泡の存在下で炭酸マグネシウムを合成することによって、炭酸マグネシウム微粒子と繊維との複合体を製造する。
【００１３】
炭酸マグネシウム
本発明によれば炭酸マグネシウムと繊維との複合体を効率的に製造することができる。本発明に係る複合体を構成する炭酸マグネシウム微粒子の平均粒径は５０μｍ未満であるが、平均粒径が３０μｍ以下の炭酸マグネシウムとすることもできる。また、好ましい態様において、炭酸マグネシウム微粒子の平均一次粒子径は１０ｎｍ〜３μｍ程度とすることも可能である。
【００１４】
また、本発明で得られる炭酸マグネシウムは、微細な一次粒子が凝集した二次粒子の形態を取ることもあり、用途に応じた二次粒子を生成させることができるし、粉砕によって凝集塊を細かくすることもできる。粉砕の方法としては、ボールミル、サンドグラインダーミル、インパクトミル、高圧ホモジナイザー、低圧ホモジナイザー、ダイノーミル、超音波ミル、カンダグラインダ、アトライタ、石臼型ミル、振動ミル、カッターミル、ジェットミル、離解機、叩解機、短軸押出機、２軸押出機、超音波攪拌機、家庭用ジューサーミキサー等が挙げられる。
【００１５】
本発明において炭酸マグネシウムは、例えば、酸化マグネシウム、マグネサイト、ドロマイト、ハンタイト、炭酸マグネシウム、水酸化マグネシウム、ブルサイトおよびこれらの混合物からなる群より選択される原料から合成することができる。好ましい態様において、本発明の炭酸マグネシウムは、水酸化マグネシウムから合成される。
【００１６】
本発明によって得られた複合体は、種々の形状で用いることができ、例えば、粉体、ペレット、モールド、水性懸濁液、ペースト、シート、その他の形状にして用いることができる。また、複合体を主成分として他の材料と共にモールドや粒子・ペレットなどの成形体にすることもできる。乾燥して紛体にする場合の乾燥機についても特に制限はないが、例えば、気流乾燥機、バンド乾燥機、噴霧乾燥機などを好適に使用することができる。
【００１７】
本発明によって得られた複合体は、種々の用途に用いることができ、例えば、紙、繊維、セルロース系複合材料、フィルター材料、塗料、プラスチックやその他の樹脂、ゴム、エラストマー、セラミック、ガラス、タイヤ、建築材料（アスファルト、アスベスト、セメント、ボード、コンクリート、れんが、タイル、合板、繊維板など）、各種担体（触媒担体、医薬担体、農薬担体、微生物担体など）、吸着剤（不純物除去、消臭、除湿など）、しわ防止剤、粘土、研磨材、改質剤、補修材、断熱材、耐熱材、放熱材、防湿材、撥水材、耐水材、遮光材、シーラント、シールド材、防虫剤、接着剤、インキ、化粧料、医用材料、ペースト材料、変色防止剤、食品添加剤、錠剤賦形剤、分散剤、保形剤、保水剤、濾過助材、精油材、油処理剤、油改質剤、電波吸収材、絶縁材、遮音材、防振材、半導体封止材、放射線遮断材、化粧品、肥料、飼料、香料、塗料・接着剤用添加剤、難燃材料、衛生用品（使い捨ておむつ、生理用ナプキン、失禁者用パッド、母乳パッドなど）等のあらゆる用途に広く使用することができる。また、前記用途における各種充填剤、コーティング剤などに用いることができる。このうち、難燃材料が好ましい。
【００１８】
本発明の複合体は、製紙用途に適用してもよく、例えば、印刷用紙、新聞紙、インクジェット用紙、ＰＰＣ用紙、クラフト紙、上質紙、コート紙、微塗工紙、包装紙、薄葉紙、色上質紙、キャストコート紙、ノンカーボン紙、ラベル用紙、感熱紙、各種ファンシーペーパー、水溶紙、剥離紙、工程紙、壁紙用原紙、不燃紙、難燃紙、積層板原紙、プリンテッドエレクトロニクス用紙、バッテリー用セパレータ、クッション紙、トレーシングペーパー、含浸紙、ＯＤＰ用紙、建材用紙、化粧材用紙、封筒用紙、テープ用紙、熱交換用紙、化繊紙、減菌紙、耐水紙、耐油紙、耐熱紙、光触媒紙、化粧紙（脂取り紙など）、各種衛生紙（トイレットペーパー、ティッシュペーパー、ワイパー、おむつ、生理用品等）、たばこ用紙、板紙（ライナー、中芯原紙、白板紙など）、紙皿原紙、カップ原紙、ベーキング用紙、研磨紙、合成紙などが挙げられる。すなわち、本発明によれば、炭酸マグネシウム微粒子と繊維が複合化したものを得ることができるため、多くの炭酸マグネシウムを繊維に定着させることができる。一次粒子径の小さい炭酸マグネシウムを単に繊維に配合した場合と異なり、炭酸マグネシウムがシートに歩留り易いだけでなく、凝集せずに均一に分散したシートを得ることができる。この時、炭酸マグネシウムは繊維の外表面・ルーメンの内側に定着するだけでなく、ミクロフィブリルの内側にも生成させることができ、この様子は、電子顕微鏡観察によって確認することができる。
【００１９】
また、本発明によって得られる炭酸マグネシウム複合体を使用する際には、一般に無機填料及び有機填料と呼ばれる粒子や、各種繊維を併用することができる。例えば、無機填料として、炭酸カルシウム（軽質炭酸カルシウム、重質炭酸カルシウム）、炭酸バリウム、水酸化アルミニウム、水酸化カルシウム、水酸化マグネシウム、水酸化亜鉛、クレー（カオリン、焼成カオリン、デラミカオリン）、タルク、酸化亜鉛、ステアリン酸亜鉛、二酸化チタン、ケイ酸ナトリウムと鉱酸から製造されるシリカ（ホワイトカーボン、シリカ／炭酸カルシウム複合体、シリカ／二酸化チタン複合体）、白土、ベントナイト、珪藻土、硫酸カルシウム、ゼオライト、脱墨工程から得られる灰分を再生して利用する無機填料および再生する過程でシリカや炭酸カルシウムと複合体を形成した無機填料などが挙げられる。炭酸カルシウム−シリカ複合物としては、炭酸カルシウムおよび／または軽質炭酸カルシウム−シリカ複合物以外に、ホワイトカーボンのような非晶質シリカを併用しても良い。有機填料としては、尿素−ホルマリン樹脂、ポリスチレン樹脂、フェノール樹脂、微小中空粒子、アクリルアミド複合体、木材由来の物質（微細繊維、ミクロフィブリル繊維、粉体ケナフ）、変性不溶化デンプン、未糊化デンプンなどが挙げられる。繊維としては、セルロースなどの天然繊維はもちろん、石油などの原料から人工的に合成される合成繊維、さらには、レーヨンやリヨセルなどの再生繊維（半合成繊維）、さらには無機繊維などを制限なく使用することができる。天然繊維としては上記の他にウールや絹糸やコラーゲン繊維等の蛋白系繊維、キチン・キトサン繊維やアルギン酸繊維等の複合糖鎖系繊維等が挙げられる。セルロース系の原料としては、パルプ繊維（木材パルプや非木材パルプ）、バクテリアセルロース、ホヤなどの動物由来セルロース、藻類などが例示され、木材パルプは、木材原料をパルプ化して製造すればよい。木材原料としては、アカマツ、クロマツ、トドマツ、エゾマツ、ベニマツ、カラマツ、モミ、ツガ、スギ、ヒノキ、カラマツ、シラベ、トウヒ、ヒバ、ダグラスファー、ヘムロック、ホワイトファー、スプルース、バルサムファー、シーダ、パイン、メルクシマツ、ラジアータパイン等の針葉樹、及びこれらの混合材、ブナ、カバ、ハンノキ、ナラ、タブ、シイ、シラカバ、ハコヤナギ、ポプラ、タモ、ドロヤナギ、ユーカリ、マングローブ、ラワン、アカシア等の広葉樹及びこれらの混合材が例示される。木材原料をパルプ化する方法は、特に限定されず、製紙業界で一般に用いられるパルプ化法が例示される。木材パルプはパルプ化法により分類でき、例えば、クラフト法、サルファイト法、ソーダ法、ポリサルファイド法等の方法により蒸解した化学パルプ；リファイナー、グラインダー等の機械力によってパルプ化して得られる機械パルプ；薬品による前処理の後、機械力によるパルプ化を行って得られるセミケミカルパルプ；古紙パルプ；脱墨パルプ等が挙げられる。木材パルプは、未晒（漂白前）の状態であってもよいし、晒（漂白後）の状態であってもよい。非木材由来のパルプとしては、綿、ヘンプ、サイザル麻、マニラ麻、亜麻、藁、竹、バガス、ケナフ、サトウキビ、トウモロコシ、稲わら、楮（こうぞ）、みつまた等が例示される。木材パルプ及び非木材パルプは、未叩解及び叩解のいずれでもよい。また、これらセルロース原料はさらに処理を施すことで粉末セルロース、酸化セルロースなどの化学変性セルロース、およびセルロースナノファイバー：ＣＮＦ（ミクロフィブリル化セルロース：ＭＦＣ、ＴＥＭＰＯ酸化ＣＮＦ、リン酸エステル化ＣＮＦ、カルボキシメチル化ＣＮＦ、機械粉砕ＣＮＦ）として使用することもできる。合成繊維としてはポリエステル、ポリアミド、ポリオレフィン、アクリル繊維、半合繊維としてはレーヨン、アセテートなどが挙げられ、無機繊維としては、ガラス繊維、炭素繊維、各種金属繊維などが挙げられる。以上について、これらは単独でも２種類以上の組み合わせで用いても構わない。
【００２０】
本発明の複合体を構成する炭酸マグネシウムの平均粒子径や形状等は、電子顕微鏡による観察により確認することができる。さらに、炭酸マグネシウムを合成する際の条件を調整することによって、種々の大きさや形状を有する炭酸マグネシウム微粒子を繊維と複合体化することができる。
【００２１】
本発明に係る複合体の製造方法は、繊維を含む溶液において炭酸マグネシウムを合成することを必須とするものである。酸化マグネシウム等に代表される水酸化マグネシム前駆体から水酸化マグネシムを得る時点で反応溶液中に繊維を分散させておくことができる。また、水酸化マグネシウムから炭酸マグネシウムを得る工程で繊維を分散させておくこともできる。いずれの場合においても、反応溶液がアルカリ性であるため、反応液に浸漬することで繊維を膨潤させ、効率よく炭酸マグネシウムと繊維の複合体を得ることができる。繊維を分散させた後、すぐに炭酸化反応を開始することもできるし、１５分以上撹拌することでより繊維の膨潤を促してから炭酸化反応を開始することもできる。例えば、水酸化マグネシウムを含む水性懸濁液を反応容器内に噴射することによって炭酸マグネシウムを合成してもよい。後述するが、水酸化マグネシウムの水性懸濁液を反応容器内に噴射する際に、キャビテーション気泡を発生させ、その存在下で炭酸マグネシウムを合成することが好ましい態様である。
【００２２】
本発明においては、反応容器内にキャビテーション気泡を生じさせるような条件で液体を噴射してもよいし、キャビテーション気泡を生じさせないような条件で噴射してもよい。また、反応容器はいずれの場合においても圧力容器であることが好ましいが、開放系の反応容器を用いてもなんら問題はない。なお、本発明における圧力容器とは、好ましい態様において、０．００５ＭＰａ以上の圧力をかけることが可能である。キャビテーション気泡を生じさせないような条件の場合、圧力容器内の圧力は、静圧で０．００５ＭＰａ以上０．９ＭＰａ以下であることが好ましい。
【００２３】
キャビテーション気泡
本発明に係る複合体の製法においては、キャビテーション気泡の存在下で炭酸マグネシウムを合成することが好ましい。本発明においてキャビテーションとは、流体の流れの中で圧力差により短時間に泡の発生と消滅が起きる物理現象であり、空洞現象とも言われる。キャビテーションによって生じる気泡（キャビテーション気泡）は、流体の中で圧力がごく短時間だけ飽和蒸気圧より低くなったとき、液体中に存在する１００ミクロン以下のごく微小な「気泡核」を核として生じる。
【００２４】
本発明においてキャビテーション気泡は、公知の方法によって反応容器内に発生させることができる。例えば、流体を高圧で噴射することによってキャビテーション気泡を発生させること、流体内で高速で攪拌することによってキャビテーションを発生させること、流体内で爆発を生じさせることによってキャビテーションを発生させること、超音波振動子によってキャビテーションを発生させること（バイブトラリー・キャビテーション）などが考えられる。
【００２５】
特に本発明においては、キャビテーション気泡の発生と制御が容易なため、流体を高圧で噴射することによってキャビテーション気泡を発生させることが好ましい。この態様では、ポンプなどを用いて噴射液体を圧縮し高速でノズルなどを介して噴射することによって、ノズル近傍での極めて高いせん断力と急激な減圧による液体自体の膨張と同時にキャビテーション気泡が発生する。流体噴流による方法は、キャビテーション気泡の発生効率が高く、より強力な崩壊衝撃力を持つキャビテーション気泡を発生させることができる。本発明においては、炭酸マグネシウムを合成する際に制御されたキャビテーション気泡を存在させるものであって、流体機械に自然発生的に生じる制御不能の害悪をもたらすキャビテーション気泡と明らかに異なる。
【００２６】
本発明においては、原料などの反応溶液をそのまま噴射液体として用いてキャビテーションを発生させることもできるし、反応容器内に何らかの流体を噴射してキャビテーション気泡を発生させることもできる。液体噴流が噴流をなす流体は、流動状態であれば液体、気体、粉体やパルプ等の固体の何れでもよく、またそれらの混合物であってもよい。更に必要であれば上記の流体に、新たな流体として、炭酸ガスなど、別の流体を加えることができる。上記流体と新たな流体は、均一に混合して噴射してもよいが、別個に噴射してもよい。
【００２７】
液体噴流とは、液体または液体の中に固体粒子や気体が分散あるいは混在する流体の噴流であり、パルプや無機物粒子のスラリーや気泡を含む液体噴流のことをいう。ここで云う気体は、キャビテーションによる気泡を含んでいてもよい。
【００２８】
キャビテーションは液体が加速され、局所的な圧力がその液体の蒸気圧より低くなったときに発生するため、流速及び圧力が特に重要となる。このことから、キャビテーション状態を表わす基本的な無次元数、キャビテーション数（Cavitation Number）σは次の数式１のように定義される（加藤洋治編「新版キャビテーション・基礎と最近の進歩」、槇書店、１９９９年）。
【００２９】
【数１】
2017043580.tif 000003
【００３０】
ここで、キャビテーション数が大きいということは、その流れ場がキャビテーションを発生し難い状態にあるということを示す。特にキャビテーション噴流のようなノズルあるいはオリフィス管を通してキャビテーションを発生させる場合は、ノズル上流側圧力ｐ１、ノズル下流側圧力ｐ２、試料水の飽和蒸気圧ｐｖから、キャビテーション数σは下記式（２）のように書きかえることができ、キャビテーション噴流では、ｐ１、ｐ２、ｐｖ間の圧力差が大きく、ｐ１≫ｐ２≫ｐｖとなることから、キャビテーション数σはさらに以下の数式２のように近似することができる（H. Soyama, J. Soc. Mat. Sci. Japan, 47(4), 381, 1998）。
【００３１】
【数２】
2017043580.tif 000004
【００３２】
本発明におけるキャビテーションの条件は、上述したキャビテーション数σが０．００１以上０．５以下であることが望ましく、０．００３以上０．２以下であることが好ましく、０．０１以上０．１以下であることが特に好ましい。キャビテーション数σが０．００１未満である場合、キャビテーション気泡が崩壊する時の周囲との圧力差が低いため効果が小さくなり、０．５より大である場合は、流れの圧力差が低くキャビテーションが発生し難くなる。
【００３３】
また、ノズルまたはオリフィス管を通じて噴射液を噴射してキャビテーションを発生させる際には、噴射液の圧力（上流側圧力）は０．０１ＭＰａ以上３０ＭＰａ以下であることが望ましく、０．７ＭＰａ以上２０ＭＰａ以下であることが好ましく、２ＭＰａ以上１５ＭＰａ以下がより好ましい。上流側圧力が０．０１ＭＰａ未満では下流側圧力との間で圧力差を生じ難く作用効果は小さい。また、３０ＭＰａより高い場合、特殊なポンプ及び圧力容器を必要とし、消費エネルギーが大きくなることからコスト的に不利である。一方、容器内の圧力（下流側圧力）は静圧で０．００５ＭＰａ以上０．９ＭＰａ以下が好ましい。また、容器内の圧力と噴射液の圧力との比は０．００１〜０．５の範囲が好ましい。
【００３４】
本発明において、キャビテーション気泡が発生しないような条件で噴射液を噴射して炭酸マグネシウムを合成することもできる。具体的には、噴射液の圧力（上流側圧力）を２ＭＰａ以下、好ましくは１ＭＰａ以下とし、噴射液の圧力（下流側圧力）を開放し、０．０５ＭＰａ以下とすることがより好ましい。
【００３５】
噴射液の噴流の速度は１ｍ／秒以上２００ｍ／秒以下の範囲であることが望ましく、２０ｍ／秒以上１００ｍ／秒以下の範囲であることが好ましい。噴流の速度が１ｍ／秒未満である場合、圧力低下が低く、キャビテーションが発生し難いため、その効果は弱い。一方、２００ｍ／秒より大きい場合、高圧を要し特別な装置が必要であり、コスト的に不利である。
【００３６】
本発明におけるキャビテーション発生場所は、炭酸マグネシウムを合成する反応容器内に発生させればよい。また、ワンパスで処理することも可能であるが、必要回数だけ循環することもできる。さらに複数の発生手段を用いて並列で、あるいは順列で処理することができる。
【００３７】
キャビテーションを発生させるための液体の噴射は、大気開放の容器の中でなされても良いが、キャビテーションをコントロールするために圧力容器の中でなされるのが好ましい。
【００３８】
液体噴射によってキャビテーションを発生させる場合、反応溶液である水酸化マグネシウムの水性懸濁液の固形分濃度は３０重量％以下であることが好ましく、２０重量％以下がより好ましい。このような濃度であると、キャビテーション気泡を反応系に均一に作用させやすくなるためである。また、水性懸濁液は、反応効率の点から、固形分濃度が０．１重量％以上であることが好ましい。
【００３９】
本発明において、反応液のｐＨは、反応開始時は塩基性側であるが炭酸化反応が進行するにしたがって中性に変化する。したがって、反応液のｐＨをモニターすることによって反応を制御することができる。
【００４０】
本発明では、液体の噴射圧力を高めることで、噴射液の流速が増大し、これに伴って圧力が低下し、より強力なキャビテーションが発生させることができる。また、反応容器内の圧力を加圧することで、キャビテーション気泡が崩壊する領域の圧力が高くなり、気泡と周囲の圧力差が大きくなるため気泡は激しく崩壊し衝撃力を大きくすることができる。更には導入する炭酸ガスの溶解と分散を促進することができる。反応温度は０℃以上９０℃以下であることが好ましく、特に１０℃以上６０℃以下であることが好ましい。反応温度の下限は２０℃としてもよく、上限は８０℃としてもよい。一般には、融点と沸点の中間点で衝撃力が最大となると考えられることから、水性溶液の場合、５０℃前後が好適であるが、それ以下の温度であっても、蒸気圧の影響を受けないため、上記の範囲であれば高い効果が得られる。
【００４１】
本発明においては、界面活性剤を添加することでキャビテーションを発生させるために必要なエネルギーを低減することができる。使用する界面活性剤としては、公知または新規の界面活性剤、例えば、脂肪酸塩、高級アルキル硫酸塩、アルキルベンゼンスルホン酸塩、高級アルコール、アルキルフェノール、脂肪酸などのアルキレンオキシド付加物などの非イオン界面活性剤、陰イオン界面活性剤、陽イオン界面活性剤、両性界面活性剤などが挙げられる。これらの単一成分からなるものでも、２種以上の成分の混合物でも良い。添加量は噴射液及び／または被噴射液の表面張力を低下させるために必要な量であればよい。
【００４２】
炭酸マグネシウム微粒子と繊維との複合体の合成
本発明においては、繊維を含む溶液中で炭酸マグネシウム微粒子を合成するが、炭酸マグネシウムの合成方法は、公知の方法によることができる。例えば、水酸化マグネシウムと炭酸ガスから重炭酸マグネシウムを合成し、重炭酸マグネシウムから正炭酸マグネシウムを経て塩基性炭酸マグネシウムを合成することができる。炭酸マグネシウムは合成方法によって重炭酸マグネシウム、正炭酸マグネシウム、塩基性炭酸マグネシウムなどを得ることができるが、本発明の複合体に係る炭酸マグネシウムは、塩基性炭酸マグネシムにすることが特に好ましい。なぜならば、重炭酸マグネシウムは安定性が比較的低く、柱状（針状）結晶である正炭酸マグネシウムは繊維へ定着しにくい場合があるためである。一方、繊維の存在下で塩基性炭酸マグネシウムにまで化学反応させることで、繊維表面をうろこ状などに被覆した炭酸マグネシウムと繊維の複合体を得ることができる。
【００４３】
本発明は、炭酸マグネシウムと繊維の複合体に関するが、好ましい態様において、繊維表面の１５％以上が炭酸マグネシウムによって被覆されている。好ましい態様において本発明の複合体は、炭酸マグネシウムによる繊維の被覆率（面積率）が２５％以上であり、より好ましくは４０％以上であるが、本発明によれば被覆率が６０％以上や８０％以上の複合体を製造することも可能である。
【００４４】
本発明によって炭酸マグネシウムと繊維を複合体化しておくと、単に炭酸マグネシウムを繊維と混合した場合と比較して、炭酸マグネシウムが製品に歩留り易いだけでなく、凝集せずに均一に分散した製品を得ることができる。すなわち、本発明によれば、炭酸マグネシウムと繊維の複合体の製品への歩留り（投入した炭酸マグネシウムが製品中に残る重量割合）を６０％以上とすることが可能であり、７０％以上や９０％以上とすることもできる。
【００４５】
本発明においては、炭酸マグネシウムを合成する際に、キャビテーション気泡を存在させることが好ましい。この場合、炭酸マグネシウムの合成ルートのすべてにおいてキャビテーション気泡を存在させる必要はなく、少なくとも１つの段階でキャビテーション気泡を存在させればよい。
【００４６】
例えば、塩基性炭酸マグネシウムを製造する場合、マグネシウム源として酸化マグネシウムＭｇＯを使用し、酸化マグネシウムから得られた水酸化マグネシウムＭｇ（ＯＨ）２に炭酸ガスＣＯ２を吹き込んで重炭酸マグネシウムＭｇ（ＨＣＯ３）２を得て、重炭酸マグネシウムから正炭酸マグネシウムＭｇＣＯ３・３Ｈ２Ｏを経て塩基性炭酸マグネシウムが得られる。炭酸マグネシウムを合成する際、繊維を存在させておくことによって、繊維上に塩基性炭酸マグネシウムを合成することができる。好ましい態様においては炭酸マグネシウムを合成する際にキャビテーション気泡を存在させてもよいが、本発明においては、炭酸マグネシウムのいずれかの合成段階でキャビテーション気泡を存在させておくとよい。好ましい態様においては、水酸化マグネシウムから重炭酸マグネシウムを合成する段階においてキャビテーション気泡を存在させることができる。また別の態様においては、重炭酸マグネシウムや正炭酸マグネシウムから塩基性炭酸マグネシウムを合成する段階においてキャビテーション気泡を存在させることができる。さらに別の態様においては、塩基性炭酸マグネシムを合成後、熟成させるときに存在させることができる。
【００４７】
一般に、炭酸マグネシウムを製造する際の反応容器として、ガス吹き込み型の装置と機械攪拌型の装置が知られている。ガス吹き込み型では、水酸化マグネシウムを入れた反応槽に炭酸ガスを吹き込み反応させるが、単純に炭酸ガスを吹き込むだけでは気泡の大きさを均一かつ微細に制御することが難しく、反応効率の点からは制限がある。一方、機械攪拌型の装置では、装置内部に攪拌機を設け、その攪拌機の近くに炭酸ガスを導入することによって、炭酸ガスを細かな気泡とし、炭酸ガスとの反応効率を向上させる。
【００４８】
しかし、機械攪拌型のように、反応槽内部に設けた攪拌機で攪拌を行う場合、反応液の濃度が高かったり炭酸化反応が進むと反応液の抵抗が大きく十分な攪拌が困難になるため炭酸化反応を的確に制御することが難しかったり、十分な攪拌を行うには攪拌機に相当な負荷がかかりエネルギー的に不利となることがあった。また、ガスの吹込口が反応槽の下部にあり、攪拌をよくするために攪拌機の羽根が反応槽底部の近くに設置されている場合、溶解性が低い成分が底部に滞留し、ガス吹込口を塞いだり、攪拌機のバランスを崩したりする。さらに、従来の方法では、反応槽に加えて、攪拌機や、炭酸ガスを反応槽に導入するための設備が必要であり、設備面でもコストがかかるものであった。そして、機械攪拌型の装置では、攪拌機の近くに供給した炭酸ガスを攪拌機によって細かくすることによって反応効率を向上させるものの、反応液の濃度が高い場合などは十分に炭酸ガスを微細化できず、炭酸化反応の面でも、生成する無機粒子の形態等を正確に制御することが難しいことがあった。本発明においては、キャビテーション気泡の存在下で炭酸マグネシウムを合成することによって、効率的に炭酸化反応を進行させ、均一な炭酸マグネシウム微粒子を繊維上に製造することが可能になる。特に噴流キャビテーションを用いることで、羽根などの機械的な攪拌機なしに、十分な攪拌を行うことができる。本発明においては、従来からの公知の反応容器を用いることができ、もちろん、上述したようなガス吹き込み型や機械攪拌型の装置を問題なく使用することができ、これらの容器にノズルなどを用いた噴流キャビテーションを組合せても良い。
【００４９】
本発明によって炭酸マグネシウムを合成する場合、水酸化マグネシウムの水性懸濁液の固形分濃度は、好ましくは０．１〜４０重量％、より好ましくは０．５〜３０重量％、さらに好ましくは１〜２０重量％程度である。固形分濃度が低いと反応効率が低く、製造コストが高くなり、固形分濃度が高すぎると流動性が悪くなり、反応効率が落ちる。本発明においては、キャビテーション気泡の存在下で炭酸マグネシウムを合成するため、固形分濃度の高い懸濁液（スラリー）を用いても、反応液と炭酸ガスを好適に混合することができる。
【００５０】
水酸化マグネシウムを含む水性懸濁液としては、一般に用いられるものを使用でき、例えば、水酸化マグネシウムを水に混合して調製したり、酸化マグネシウムを水に添加して調製することができる。酸化マグネシウムから水酸化マグネシウムのスラリーを調製する際の条件は特に制限されないが、例えば、ＭｇＯの濃度は０．１重量％以上、好ましくは１重量％以上、温度は２０〜１００℃、好ましくは３０〜１００℃として、例えば、５分〜５時間（好ましくは２時間以内）の間、処理することが好ましい。装置はバッチ式であっても連続式であってもよい。なお、本発明においては水酸化マグネシウムスラリーの調製と炭酸化反応は、別々の装置を用いてもよく、また、１つの反応槽で行ってもよい。
【００５１】
本発明においては、懸濁液の調製などに水を使用するが、この水としては、通常の水道水、工業用水、地下水、井戸水などを用いることができる他、イオン交換水や蒸留水、超純水、工業廃水、さらには、本発明の反応工程で得られた炭酸マグネシウムスラリーを分離・脱水する際に得られる水を好適に用いることできる。
【００５２】
また本発明においては、反応液を循環させて水酸化マグネシウムを含む液体として使用することができる。このように反応液を循環させて、反応液と炭酸ガスとの接触を増やすことにより、反応効率を上げ、所望の炭酸マグネシウムを得ることが容易になる。
【００５３】
本発明においては、二酸化炭素（炭酸ガス）を含む気体が反応容器に吹き込まれ、反応液と混合される。本発明によれば、ファン、ブロワなどの気体供給装置がなくとも炭酸ガスを反応液に供給することができ、しかも、キャビテーション気泡によって炭酸ガスが微細化されるため炭酸化反応を効率よく行うことができる。
【００５４】
本発明において、二酸化炭素を含む気体の二酸化炭素濃度に特に制限はないが、二酸化炭素濃度が高い方が好ましい。また、反応容器に導入する炭酸ガスの量に制限はなく適宜選択することができるが、例えば、水酸化マグネシウム１ｋｇあたり１００〜１００００Ｌ／時の流量の炭酸ガスを用いると好ましい。
【００５５】
本発明の二酸化炭素を含む気体は、実質的に純粋な二酸化炭素ガスでもよく、他のガスとの混合物であってもよい。例えば、二酸化炭素ガスの他に、空気、窒素などの不活性ガスを含む気体を、二酸化炭素を含む気体として用いることができる。また、二酸化炭素を含む気体としては、二酸化炭素ガス（炭酸ガス）の他、製紙工場の焼却炉、石炭ボイラー、重油ボイラーなどから排出される排ガスを二酸化炭素含有気体として好適に用いることができる。その他にも、石灰焼成工程から発生する二酸化炭素を用いて炭酸化反応を行うこともできる。
【００５６】
本発明の複合体を製造する際には、さらに公知の各種助剤を添加することができる。例えば、キレート剤を炭酸化反応に添加することができ、具体的には、クエン酸、リンゴ酸、酒石酸などのポリヒドロキシカルボン酸、シュウ酸などのジカルボン酸、グルコン酸などの糖酸、イミノ二酢酸、エチレンジアミン四酢酸などのアミノポリカルボン酸およびそれらのアルカリ金属塩、ヘキサメタリン酸、トリポリリン酸などのポリリン酸のアルカリ金属塩、グルタミン酸、アスパラギン酸などのアミノ酸およびこれらのアルカリ金属塩、アセチルアセトン、アセト酢酸メチル、アセト酢酸アリルなどのケトン類、ショ糖などの糖類、ソルビトールなどのポリオールが挙げられる。また、表面処理剤としてパルミチン酸、ステアリン酸等の飽和脂肪酸、オレイン酸、リノール酸等の不飽和脂肪酸、脂環族カルボン酸、アビエチン酸等の樹脂酸、それらの塩やエステルおよびエーテル、アルコール系活性剤、ソルビタン脂肪酸エステル類、アミド系やアミン系界面活性剤、ポリオキシアルキレンアルキルエーテル類、ポリオキシエチレンノニルフェニルエーテル、アルファオレフィンスルホン酸ナトリウム、長鎖アルキルアミノ酸、アミンオキサイド、アルキルアミン、第四級アンモニウム塩、アミノカルボン酸、ホスホン酸、多価カルボン酸、縮合リン酸などを添加することができる。また、必要に応じ分散剤を用いることもできる。この分散剤としては、例えば、ポリアクリル酸ナトリウム、ショ糖脂肪酸エステル、グリセリン脂肪酸エステル、アクリル酸−マレイン酸共重合体アンモニウム塩、メタクリル酸−ナフトキシポリエチレングリコールアクリレート共重合体、メタクリル酸−ポリエチレングリコールモノメタクリレート共重合体アンモニウム塩、ポリエチレングリコールモノアクリレートなどがある。これらを単独または複数組み合わせて使用することができる。また、添加のタイミングは炭酸化反応の前でも後でも良い。このような添加剤は、水酸化マグネシウムに対して、好ましくは０．００１〜２０％、より好ましくは０．１〜１０％の量で添加することができる。
【００５７】
繊維
本発明においては、炭酸マグネシウム微粒子と繊維とを複合体化する。複合体を構成する繊維は特に制限されないが、例えば、セルロースなどの天然繊維はもちろん、石油などの原料から人工的に合成される合成繊維、さらには、レーヨンやリヨセルなどの再生繊維（半合成繊維）、さらには無機繊維などを制限なく使用することができる。天然繊維としては上記の他にウールや絹糸やコラーゲン繊維等の蛋白系繊維、キチン・キトサン繊維やアルギン酸繊維等の複合糖鎖系繊維等が挙げられる。セルロース系の原料としては、パルプ繊維（木材パルプや非木材パルプ）、バクテリアセルロース、ホヤなどの動物由来セルロース、藻類などが例示され、木材パルプは、木材原料をパルプ化して製造すればよい。木材原料としては、アカマツ、クロマツ、トドマツ、エゾマツ、ベニマツ、カラマツ、モミ、ツガ、スギ、ヒノキ、カラマツ、シラベ、トウヒ、ヒバ、ダグラスファー、ヘムロック、ホワイトファー、スプルース、バルサムファー、シーダ、パイン、メルクシマツ、ラジアータパイン等の針葉樹、及びこれらの混合材、ブナ、カバ、ハンノキ、ナラ、タブ、シイ、シラカバ、ハコヤナギ、ポプラ、タモ、ドロヤナギ、ユーカリ、マングローブ、ラワン、アカシア等の広葉樹及びこれらの混合材が例示される。
【００５８】
木材原料をパルプ化する方法は、特に限定されず、製紙業界で一般に用いられるパルプ化法が例示される。木材パルプはパルプ化法により分類でき、例えば、クラフト法、サルファイト法、ソーダ法、ポリサルファイド法等の方法により蒸解した化学パルプ；リファイナー、グラインダー等の機械力によってパルプ化して得られる機械パルプ；薬品による前処理の後、機械力によるパルプ化を行って得られるセミケミカルパルプ；古紙パルプ；脱墨パルプ等が挙げられる。木材パルプは、未晒（漂白前）の状態であってもよいし、晒（漂白後）の状態であってもよい。
【００５９】
非木材由来のパルプとしては、綿、ヘンプ、サイザル麻、マニラ麻、亜麻、藁、竹、バガス、ケナフ、サトウキビ、トウモロコシ、稲わら、楮（こうぞ）、みつまた等が例示される。
【００６０】
パルプ繊維は、未叩解及び叩解のいずれでもよく、複合体シートの物性に応じて選択すればよいが、叩解を行う方が好ましい。これにより、シート強度の向上並びに炭酸マグネシウムの定着促進が期待できる。
【００６１】
合成繊維としてはポリエステル、ポリアミド、ポリオレフィン、アクリル繊維、半合繊維としてはレーヨン、アセテートなどが挙げられ、無機繊維としては、ガラス繊維、炭素繊維、各種金属繊維などが挙げられる。
【００６２】
また、これらセルロース原料はさらに処理を施すことで粉末セルロース、酸化セルロースなどの化学変性セルロース、およびセルロースナノファイバー：ＣＮＦ（ミクロフィブリル化セルロース：ＭＦＣ、ＴＥＭＰＯ酸化ＣＮＦ、リン酸エステル化ＣＮＦ、カルボキシメチル化ＣＮＦ、機械粉砕ＣＮＦなど）として使用することもできる。本発明で用いる粉末セルロースとしては、例えば、精選パルプを酸加水分解した後に得られる未分解残渣を精製・乾燥し、粉砕・篩い分けするといった方法により製造される棒軸状である一定の粒径分布を有する結晶性セルロース粉末を用いてもよいし、ＫＣフロック（日本製紙製）、セオラス（旭化成ケミカルズ製）、アビセル（ＦＭＣ社製）などの市販品を用いてもよい。粉末セルロースにおけるセルロースの重合度は好ましくは１００〜１５００程度であり、Ｘ線回折法による粉末セルロースの結晶化度は好ましくは７０〜９０％であり、レーザー回折式粒度分布測定装置による体積平均粒子径は好ましくは１μｍ以上１００μｍ以下である。本発明で用いる酸化セルロースは、例えばＮ−オキシル化合物、及び、臭化物、ヨウ化物若しくはこれらの混合物からなる群から選択される化合物の存在下で酸化剤を用いて水中で酸化することで得ることができる。セルロースナノファイバーとしては、上記セルロース原料を解繊する方法が用いられる。解繊方法としては、例えばセルロースや酸化セルロース等の化学変性セルロースの水懸濁液等を、リファイナー、高圧ホモジナイザー、グラインダー、一軸または多軸混練機、ビーズミル等による機械的な磨砕、ないし叩解することにより解繊する方法を使用することができる。上記方法を１種または複数種類組み合わせてセルロースナノファイバーを製造してもよい。製造したセルロースナノファイバーの繊維径は電子顕微鏡観察などで確認することができ、例えば５ｎｍ〜１０００ｎｍ、好ましくは５ｎｍ〜５００ｎｍ、より好ましくは５ｎｍ〜３００ｎｍの範囲にある。このセルロースナノファイバーを製造する際、セルロースを解繊及び／又は微細化する前及び／又は後に、任意の化合物をさらに添加してセルロースナノファイバーと反応させ、水酸基が修飾されたものにすることもできる。修飾する官能基としては、アセチル基、エステル基、エーテル基、ケトン基、ホルミル基、ベンゾイル基、アセタール、ヘミアセタール、オキシム、イソニトリル、アレン、チオール基、ウレア基、シアノ基、ニトロ基、アゾ基、アリール基、アラルキル基、アミノ基、アミド基、イミド基、アクリロイル基、メタクリロイル基、プロピオニル基、プロピオロイル基、ブチリル基、２−ブチリル基、ペンタノイル基、ヘキサノイル基、ヘプタノイル基、オクタノイル基、ノナノイル基、デカノイル基、ウンデカノイル基、ドデカノイル基、ミリストイル基、パルミトイル基、ステアロイル基、ピバロイル基、ベンゾイル基、ナフトイル基、ニコチノイル基、イソニコチノイル基、フロイル基、シンナモイル基等のアシル基、２−メタクリロイルオキシエチルイソシアノイル基等のイソシアネート基、メチル基、エチル基、プロピル基、２−プロピル基、ブチル基、２−ブチル基、ｔｅｒｔ−ブチル基、ペンチル基、ヘキシル基、ヘプチル基、オ��チル基、ノニル基、デシル基、ウンデシル基、ドデシル基、ミリスチル基、パルミチル基、ステアリル基等のアルキル基、オキシラン基、オキセタン基、オキシル基、チイラン基、チエタン基等が挙げられる。これらの置換基の中の水素が水酸基、カルボキシ基等の官能基で置換されても構わない。また、アルキル基の一部が不飽和結合になっていても構わない。これらの官能基を導入するために使用する化合物としては特に限定されず、例えば、リン酸由来の基を有する化合物、カルボン酸由来の基を有する化合物、硫酸由来の基を有する化合物、スルホン酸由来の基を有する化合物、アルキル基を有する化合物、アミン由来の基を有する化合物等が挙げられる。リン酸基を有する化合物としては特に限定されないが、リン酸、リン酸のリチウム塩であるリン酸二水素リチウム、リン酸水素二リチウム、リン酸三リチウム、ピロリン酸リチウム、ポリリン酸リチウムが挙げられる。更にリン酸のナトリウム塩であるリン酸二水素ナトリウム、リン酸水素二ナトリウム、リン酸三ナトリウム、ピロリン酸ナトリウム、ポリリン酸ナトリウムが挙げられる。更にリン酸のカリウム塩であるリン酸二水素カリウム、リン酸水素二カリウム、リン酸三カリウム、ピロリン酸カリウム、ポリリン酸カリウムが挙げられる。更にリン酸のアンモニウム塩であるリン酸二水素アンモニウム、リン酸水素二アンモニウム、リン酸三アンモニウム、ピロリン酸アンモニウム、ポリリン酸アンモニウムなどが挙げられる。これらのうち、リン酸基導入の効率が高く、工業的に適用しやすい観点から、リン酸、リン酸のナトリウム塩、リン酸のカリウム塩、リン酸のアンモニウム塩が好ましく、リン酸二水素ナトリウム、リン酸水素二ナトリウムがより好ましいが、特に限定されない。カルボキシル基を有する化合物としては特に限定されないが、マレイン酸、コハク酸、フタル酸、フマル酸、グルタル酸、アジピン酸、イタコン酸等のジカルボン酸化合物やクエン酸、アコニット酸などトリカルボン酸化合物が挙げられる。カルボキシル基を有する化合物の酸無水物としては特に限定されないが、無水マレイン酸、無水コハク酸、無水フタル酸、無水グルタル酸、無水アジピン酸、無水イタコン酸等のジカルボン酸化合物の酸無水物が挙げられる。カルボキシル基を有する化合物の誘導体としては特に限定されないが、カルボキシル基を有する化合物の酸無水物のイミド化物、カルボキシル基を有する化合物の酸無水物の誘導体が挙げられる。カルボキシル基を有する化合物の酸無水物のイミド化物としては特に限定されないが、マレイミド、コハク酸イミド、フタル酸イミド等のジカルボン酸化合物のイミド化物が挙げられる。カルボキシル基を有する化合物の酸無水物の誘導体としては特に限定されない。例えば、ジメチルマレイン酸無水物、ジエチルマレイン酸無水物、ジフェニルマレイン酸無水物等の、カルボキシル基を有する化合物の酸無水物の少なくとも一部の水素原子が置換基（例えば、アルキル基、フェニル基等）で置換されたものが挙げられる。上記カルボン酸由来の基を有する化合物のうち、工業的に適用しやすく、ガス化しやすいことから、無水マレイン酸、無水コハク酸、無水フタル酸が好ましいが、特に限定されない。また��化学的に結合させなくても、修飾する化合物がセルロースナノファイバーに物理的に吸着する形でセルロースナノファイバーを修飾してもよい。物理的に吸着する化合物としては界面活性剤等が挙げられ、アニオン性、カチオン性、ノニオン性いずれを用いてもよい。セルロースを解繊及び／又は粉砕する前に上記の修飾を行った場合、解繊及び／又は粉砕後にこれらの官能基を脱離させ、元の水酸基に戻すこともできる。以上のような修飾を施すことで、セルロースナノファイバーの解繊を促進したり、セルロースナノファイバーを使用する際に種々の物質と混合しやすくしたりすることができる。
【００６３】
以上に示した繊維は単独で用いても良いし、複数を混合しても良い。中でも、木材パルプを含むか、若しくは、木材パルプと非木材パルプ及び／又は合成繊維との組み合わせを含むことが好ましく、木材パルプのみであることがより好ましい。
【００６４】
好ましい態様において、本発明の複合体を構成する繊維はパルプ繊維である。また、例えば、製紙工場の排水から回収された繊維状物質を本発明の炭酸化反応に供給してもよい。このような物質を反応槽に供給することにより、種々の複合粒子を合成することができ、また、形状的にも繊維状粒子などを合成することができる。
【００６５】
本発明においては、繊維の他にも、炭酸化反応には直接的に関与しないが、生成物である炭酸マグネシウムに取り込まれて複合粒子を生成するような物質を用いることができる。本発明にいては、パルプ繊維を始めとする繊維を使用するが、それ以外にも無機粒子、有機粒子、ポリマーなどを含む溶液中で炭酸マグネシウムを合成することによって、さらにこれらの物質が取り込まれた複合粒子を製造することが可能である。
【００６６】
反応条件
本発明において炭酸化反応の条件は、特に制限されず、用途に応じて適宜設定することができる。例えば、水酸化マグネシウムから重炭酸マグネシウムや塩基性炭酸マグネシウムを得る反応の温度は０〜９０℃とすることができ、１０〜７０℃とすることが好ましい。反応温度の下限は２０℃としてもよく、上限は８０℃としてもよい。反応温度は、反応液の温度を温度調節装置によって制御することができ、温度が低いと反応効率が低下したり、塩基性炭酸マグネシウムにまで変換されない場合がある。一方、９０℃を超えると加温のためのコストがかかる場合や作業性が低下する場合があり、粗大な粒子が多くなる傾向がある。
【００６７】
また、本発明において炭酸化反応はバッチ反応とすることもでき、連続反応とすることもできる。一般に、反応後の残存物を排出する便利さから、バッチ反応工程を行うことが好ましい。反応のスケールは特に制限されないが、１００Ｌ以下のスケールで反応させてもよいし、１００Ｌ超のスケールで反応させてもよい。反応容器の大きさは、例えば、１０Ｌ〜１００Ｌ程度とすることもできるし、１００Ｌ〜１０００Ｌ程度としてもよい。
【００６８】
さらに、炭酸化反応は、反応懸濁液のｐＨをモニターすることにより制御することができ、反応液のｐＨプロファイルに応じて、例えばｐＨ９未満、好ましくはｐＨ８．５未満、より好ましくはｐＨ８．３未満、さらにはｐＨ８．０未満のあたりに到達するまで炭酸化反応を行うことができる。繊維と塩基性炭酸マグネシウムとの複合体を製造する場合、ｐＨが７〜７．５になるまで炭酸化反応を行うことが望ましい。
【００６９】
一方、反応液の電導度をモニターすることにより炭酸化反応を制御することも出来る。電導度が４ｍＳ／ｃｍ以上（４００ｍＳ／ｍ以上）に増加するまで炭酸化反応を行うことが好ましい。
【００７０】
本発明においては、炭酸化反応を終了した後に、反応液を熟成させることもできる。具体的には、上記のようにｐＨもしくは電導度の変化で炭酸化反応の終了を確認した後、炭酸ガスの吹き込みを停止し、その後、任意の温度や撹拌方法で熟成時間を設けることができる。熟成時の温度としては、例えば、２０〜９０℃とすることができ、４０〜９０℃とすることが好ましく、６０〜９０℃とすることがさらに好ましい。熟成時間としては、例えば、１分以上とすることができ、１５分以上が好ましく、３０分以上がより好ましい。また、この熟成反応は炭酸化反応時の反応容器内でそのまま行うことも出来るし、他の反応容器に移してから行うこともできる。他の反応容器で熟成を行う場合の反応容器の形態や撹拌方法に特に制限はない。また、この熟成反応時にキャビテーションを発生させることもでき、これにより繊維への炭酸マグネシウムの定着をさらに促進することが期待できる。
【００７１】
さらにまた、炭酸化反応は、反応時間によって制御することができ、具体的には、反応物が反応槽に滞留する時間を調整して制御することができる。その他、本発明においては、炭酸化反応槽の反応液を攪拌したり、炭酸化反応を多段反応とすることによって反応を制御することもできる。
【００７２】
本発明においては、反応生成物である複合体が懸濁液として得られるため、必要に応じて、貯蔵タンクに貯蔵したり、濃縮、脱水、粉砕、分級、熟成、分散などの処理を行うことができる。これらは公知の工程によることができ、用途やエネルギー効率などを考慮して適宜決定すればよい。例えば濃縮・脱水処理は、遠心脱水機、沈降濃縮機などを用いて行われる。この遠心脱水機の例としては、デカンター、スクリューデカンターなどが挙げられる。濾過機や脱水機を用いる場合についてもその種類に特に制限はなく、一般的なものを使用することができるが、例えば、フィルタープレス、ドラムフィルター、ベルトプレス、チューブプレス等の加圧型脱水機、オリバーフィルター等の真空ドラム脱水機などを好適に用いてケーキとすることができる。粉砕の方法としては、ボールミル、サンドグラインダーミル、インパクトミル、高圧ホモジナイザー、低圧ホモジナイザー、ダイノーミル、超音波ミル、カンダグラインダ、アトライタ、石臼型ミル、振動ミル、カッターミル、ジェットミル、離解機、叩解機、短軸押出機、２軸押出機、超音波攪拌機、家庭用ジューサーミキサー等が挙げられる。分級の方法としては、メッシュ等の篩、アウトワード型もしくはインワード型のスリットもしくは丸穴スクリーン、振動スクリーン、重量異物クリーナー、軽量異物クリーナー、リバースクリーナー、篩分け試験機等が挙げられる。分散の方法としては、高速ディスパーザー、低速ニーダーなどが挙げられる。
【００７３】
本発明によって得られた複合体は、完全に脱水せずに懸濁液の状態で填料や顔料に配合することもできるが、乾燥して粉体とすることもできる。この場合の乾燥機についても特に制限はないが、例えば、気流乾燥機、バンド乾燥機、噴霧乾燥機などを好適に使用することができる。
【００７４】
本発明によって得られる複合体は、公知の方法によって改質することが可能である。例えば、ある態様においては、その表面を疎水化し、樹脂などとの混和性を高めたりすることが可能である。
【００７５】
複合体の成形物
本発明に係る複合体を用いて、適宜、成形物（体）を製造することも可能である。例えば、本発明によって得られた複合体を含有させると、高灰分の製品を容易に得ることができる。特に、本発明によって得られた複合体をシート化すると、高灰分のシートを容易に得ることができる。シート製造に用いる抄紙機（抄造機）としては、例えば長網抄紙機、丸網抄紙機、ギャップフォーマ、ハイブリッドフォーマ、多層抄紙機、これらの機器の抄紙方式を組合せた公知の抄造機などが挙げられる。抄紙機におけるプレス線圧、後段でカレンダー処理を行う場合のカレンダー線圧は、いずれも操業性や複合体シートの性能に支障を来さない範囲内で定めることができる。また、形成されたシートに対して含浸や塗布により澱粉や各種ポリマー、顔料およびそれらの混合物を付与しても良い。
【００７６】
シート化の際には湿潤および／または乾燥紙力剤（紙力増強剤）を添加することができる。これにより、複合体シートの強度を向上させることができる。紙力剤としては例えば、尿素ホルムアルデヒド樹脂、メラミンホルムアルデヒド樹脂、ポリアミド、ポリアミン、エピクロロヒドリン樹脂、植物性ガム、ラテックス、ポリエチレンイミン、グリオキサール、ガム、マンノガラクタンポリエチレンイミン、ポリアクリルアミド樹脂、ポリビニルアミン、ポリビニルアルコール等の樹脂；上記樹脂から選ばれる２種以上からなる複合ポリマー又は共重合ポリマー；澱粉及び加工澱粉；カルボキシメチルセルロース、グアーガム、尿素樹脂等が挙げられる。紙力剤の添加量は特に限定されない。
【００７７】
また、填料の繊維への定着を促したり、填料や繊維の歩留を向上させるために、高分子ポリマーや無機物を添加することもできる。例えば凝結剤として、ポリエチレンイミンおよび第三級および／または四級アンモニウム基を含む改質ポリエチレンイミン、ポリアルキレンイミン、ジシアンジアミドポリマー、ポリアミン、ポリアミン／エピクロヒドリン重合体、並びにジアルキルジアリル第四級アンモニウムモノマー、ジアルキルアミノアルキルアクリレート、ジアルキルアミノアルキルメタクリレート、ジアルキルアミノアルキルアクリルアミド及びジアルキルアミノアルキルメタクリルアミドとアクリルアミドの重合体、モノアミン類とエピハロヒドリンからなる重合体、ポリビニルアミン及びビニルアミン部を持つ重合体やこれらの混合物などのカチオン性のポリマーに加え、前記ポリマーの分子内にカルボキシル基やスルホン基などのアニオン基を共重合したカチオンリッチな両イオン性ポリマー、カチオン性ポリマーとアニオン性または両イオン性ポリマーとの混合物などを用いることができる。また歩留剤として、カチオン性またはアニオン性、両性ポリアクリルアミド系物質を用いることができる。また、これらに加えて少なくとも一種以上のカチオンやアニオン性のポリマーを併用する、いわゆるデュアルポリマーと呼ばれる歩留りシステムを適用することもでき、少なくとも一種類以上のアニオン性のベントナイトやコロイダルシリカ、ポリ珪酸、ポリ珪酸もしくはポリ珪酸塩ミクロゲルおよびこれらのアルミニウム改質物などの無機微粒子や、アクリルアミドが架橋重合したいわゆるマイクロポリマーといわれる粒径１００μm以下の有機系の微粒子を一種以上併用する多成分歩留りシステムであってもよい。特に単独または組合せで使用するポリアクリルアミド系物質が、極限粘度法による重量平均分子量が２００万ダルトン以上である場合、良好な歩留りを得ることができ、好ましくは、５００万ダルトン以上であり、更に好ましくは１０００万ダルトン以上３０００万ダルトン未満の上記アクリルアミド系物質である場合に非常に高い歩留りを得ることが出来る。このポリアクリルアミド系物質の形態はエマルジョン型でも溶液型であっても構わない。この具体的な組成としては、該物質中にアクリルアミドモノマーユニットを構造単位として含むものであれば特に限定はないが、例えば、アクリル酸エステルの４級アンモニウム塩とアクリルアミドとの共重合物、あるいはアクリルアミドとアクリル酸エステルを共重合させた後、４級化したアンモニウム塩が挙げられる。該カチオン性ポリアクリルアミド系物質のカチオン電荷密度は特には限定されない。
【００７８】
その他、目的に応じて、濾水性向上剤、内添サイズ剤、ｐＨ調整剤、消泡剤、ピッチコントロール剤、スライムコントロール剤、嵩高剤、炭酸カルシウム、カオリン、タルク、シリカなどの無機粒子（いわゆる填料）等が挙げられる。各添加材の使用量は特に限定されない。
【００７９】
シート化以外の成形法を用いることも可能であり、例えば、パルプモールドと呼ばれるように鋳型に原料を流し込んで吸引脱水・乾燥させる方法や、樹脂や金属などの成形物の表面に塗り広げて乾燥後、基材から剥離する方法などによって、種々の形状を有する成形物を得ることができる。また、樹脂を混ぜてプラスチック様に成形することもできるし、シリカやアルミナ等の鉱物を添加し、焼成することでセラミック様に成形することもできる。以上に示した配合・乾燥・成形において、１種類の複合体のみを用いることもできるし、２種類以上の複合体を混合して用いることもできる。２種類以上の複合体を用いる場合は、予めそれらを混合したものを用いることもできるし、それぞれを配合・乾燥・成形したものを後から混合することもできる。
【００８０】
また、複合体の成形物に後からポリマーなどの各種有機物や顔料などの各種無機物を付与しても良い。
【実施例】
【００８１】
以下に実施例を挙げて本発明をより具体的に説明するが、本発明はかかる実施例に限定されるものではない。また、本明細書において特に記載しない限り、濃度や部などは重量基準であり、数値範囲はその端点を含むものとして記載される。【００８２】
実験１：炭酸マグネシウム微粒子と繊維との複合体の合成
＜実験１−１（図２）＞
水酸化マグネシウム１４０ｇ（和光純薬）と広葉樹晒クラフトパルプ１４０ｇ（ＬＢＫＰ、ＣＳＦ：３７０ｍｌ、平均繊維長：０．７５ｍｍ）を含む水性懸濁液を準備した。この水性懸濁液１４Ｌを、４５Ｌ容のキャビテーション装置に入れ、反応溶液を循環させながら、反応容器中に炭酸ガスを吹き込んで炭酸ガス法によって炭酸マグネシウム微粒子と繊維との複合体を合成した。反応温度は約３６℃、炭酸ガスは市販の液化ガスを供給源とし、炭酸ガスの吹き込み量は４Ｌ／ｍｉｎとした。反応液のｐＨが約８（ｐＨ７．８）になった段階でＣＯ２の導入を停止し（反応前のｐＨは約９．５）、その後３０分間、キャビテーションの発生と装置内でのスラリーの循環を続け、サンプル１−１を得た。【００８３】
複合体の合成においては、図１に示すように反応溶液を循環させて反応容器内に噴射することよって、反応容器内にキャビテーション気泡を発生させた。具体的には、ノズル（ノズル径：１．５ｍｍ）を介して高圧で反応溶液を噴射してキャビテーション気泡を発生させたが、噴流速度は約７０ｍ／ｓであり、入口圧力（上流圧）は７ＭＰａ、出口圧力（下流圧）は０．３ＭＰａだった。【００８４】
＜実験１−２（図３）＞
実験１−１で炭酸ガスの吹き込みを停止した後、すぐに７０℃の温浴中に移し、キャビテーションをかけずに反応溶液を撹拌機で３０分間撹拌した他は、実験１−１と同様にして、炭酸マグネシウムと繊維の複合体を合成した（サンプル１−２）。【００８５】
＜実験１−３（図４）＞
反応容器に３Ｌのステンレス製容器を用い、パルプの仕込み量を２０ｇ、炭酸ガスの吹き込み量を０．５７Ｌ／ｍｉｎとし、炭酸化反応を３５℃のウォーターバス中でスリーワンモーターを用いて撹拌（８００ｒｐｍ）しながら行った以外は、実験１−２と同様に実験した（サンプル１−３）。【００８６】
＜実験１−４（図５）＞
入口圧力を１．８ＭＰａとした以外は、実験１−１と同様にして炭酸マグネシウムと繊維の複合体を合成した（サンプル１−４）。【００８７】
＜実験１−５（図６）＞
入口圧力を１．８ＭＰａとした以外は、実験１−２と同様にして炭酸マグネシウムを合成した（サンプル１−５）。【００８８】
＜実験１−６（図７）＞
炭酸ガスの吹き込みを停止した後、３０分間キャビテーションをかけ続ける代わりに反応溶液中に水酸化ナトリウム（０．４ｍｏｌ品を１５０ｍＬ）を添加した以外は、実験１−４と同様に実験した（サンプル１−６）。【００８９】
＜実験１−７（図８）＞ 
炭酸ガスの導入を停止後、熟成を行わなかった以外は、実験１−１と同様にして炭酸マグネシウムと繊維の複合体を合成した（サンプル１−７）。【００９０】
＜実験１−８（図９）＞
開始温度を５０℃とした以外は、実験１−４と同様にして炭酸マグネシウムと繊維の複合体を合成した（サンプル１−８）。【００９１】
＜実験１−９（表面改質）＞
サンプル１−１のスラリー（濃度２．５％、１００ｍＬ）に、９０℃の温水（１０ｍＬ）で溶解したオレイン酸ナトリウム（０．１５ｇ）を添加し、ラボミキサーで５分間撹拌して粒子表面を疎水化した（サンプル１−９）。【００９２】
＜複合体の評価＞
得られた複合体の電子顕微鏡写真を図２〜９に示す。図から明らかなように、いずれの場合にも、繊維表面に多数の炭酸マグネシウム粒子が析出していた。炭酸マグネウムの一次粒子の多くは鱗片状であり、一次粒子径（長軸径）が０．１〜３μｍ程度であった。中でも実験例１−１は、それらの鱗片状の結晶に加えて、不定形な炭酸マグネシウムが繊維表面全体を被覆しており、実験例１−２や実験例１−３と比べて球状の２次凝集物は少なかった。実験１−４、１−６および１−７においては、幅１〜２μｍ、長さ１０〜３０μｍ程度の柱状結晶が析出しており、これらは正炭酸マグネシウムの結晶であると考えられた。この結果から、反応開始時の温度を高め（４５℃以上）に設定したり、反応終了後に５０℃以上の高温で熟成させたりすることで、より効率良く塩基性炭酸マグネシムが生成し、繊維との複合化も進行すると考えられた。なお、球状の２次凝集物は塩基性炭酸マグネシウム、柱状の結晶は正炭酸マグネシウムと考えられた。【００９３】
複合体を含む反応溶液を濾紙で吸引濾過して観察したところ、繊維と炭酸マグネシウム微粒子との複合体は安定して存在しており、繊維から炭酸マグネシウム微粒子が脱落することもなかった。【００９４】
また、これらの複合体の灰分を測定したところ、複合体の２９．６重量％であり、原料（パルプ・水酸化マグネシウム）の仕込み比から計算された理論値２８．３重量％とほぼ一致した。ここで、複合体の灰分は、複合体を５２５℃で約２時間加熱した後、残った灰の重量と元の固形分との比率から算出した（ＪＩＳ Ｐ ８２５１：２００３）。【００９５】
さらに、実験１−９で得られたサンプル１−９については、反応後のスラリーをカバーガラス上に広げて乾燥後、動的接触角試験機（１１００ＤＡＴ、Fibro System社製）を用いて、水を滴下後０．１秒の時点での接触角を測定した。オレイン酸ナトリウムを添加する前は０°であった接触角が、オレイン酸ナトリウムを添加することによって１４７°となっており、炭酸マグネシウムの表面が疎水化されたことを確認できた。【００９６】
実験２：複合体シートの製造と評価
実験１で製造した複合体（サンプル１−１〜サンプル１−６）を以下の手順によりシート化した（サンプル１〜６）。【００９７】
複合体のスラリー（約０．５％）に、カチオン性歩留剤（ＮＤ３００、ハイモ社製）を１００ｐｐｍ、アニオン性歩留剤（ＦＡ２３０、ハイモ社製）を１００ｐｐｍ添加し、５００ｒｐｍにて撹拌して懸濁液を調成した。得られた懸濁液からＪＩＳ  Ｐ  ８２２２に基づいて坪量が約６０ｇ／ｍ２の複合体シートを製造した。歩留剤を使用しない場合は、複合体のスラリーから、ＪＩＳ  Ｐ  ８２２２に基づいて坪量が約６０ｇ／ｍ２の複合体シートを製造した。【００９８】
また、参考のため、実験１で用いたＬＢＫＰ（ＣＳＦ：３７０ｍｌ）を用いて、坪量が約６０ｇ／ｍ２のシートを製造した。【００９９】
＜シートの評価＞
・坪量：ＪＩＳ  Ｐ  ８１２４：１９９８
・厚さ：ＪＩＳ  Ｐ  ８１１８：１９９８
・密度：厚さ、坪量の測定値より算出
・灰分：ＪＩＳ  Ｐ  ８２５１：２００３
・白色度：ＪＩＳ  Ｐ  ８２１２:１９９８
・不透明度：ＪＩＳ  Ｐ  ８１４９:２０００
・比散乱係数：ＴＡＰＰＩ  Ｔ４２５（ＩＳＯ  ９４１６）に規定される式により算出した。
・透気抵抗度：ＪＩＳ  Ｐ  ８１１７:２００９
・平滑度：ＪＩＳ  Ｐ  ８１５５:２０１０
・Ｌ＆Ｗ曲げこわさ：ＩＳＯ  ２４９３に準じて、L&W Bending Tester（Lorentzen＆Wettre社製）で、曲げ角度が１５度の曲げこわさを測定した。
・裂断長：ＪＩＳ  Ｐ  ８１１３：２００６【０１００】
【表１】
2017043580.tif 000005
【０１０１】
得られたシートの物性を表に示す。複合体を用いることで、灰分５０％以上の高灰分のシートを容易に作成できた。特にサンプル１−１を用いた場合、灰分歩留は非常に高く、歩留剤などの薬品を一切添加しなかったにも関わらず、高歩留であった（サンプル１，灰分歩留：９２％）。【０１０２】
シートを電子顕微鏡（ＳＥＭ）で観察した画像を図１０〜１２に示す。歩留剤添加の有無に関わらず、サンプル１−１から製造したシート（サンプル１、図１０）やサンプル１−２から製造したシート（サンプル２、図１１）は、シート中の隙間が少なかった。一方、サンプル１−３から製造したシート（サンプル３，図１２）は、シート内の隙間が多く、表面を炭酸マグネシウムに覆われていない繊維も散見された。【０１０３】
実験３：炭酸マグネシウム粒子の合成
＜実験３−１（図１３）＞  繊維を添加しなかった以外は、実験１−１と同様にして炭酸マグネシウム粒子を合成した。【０１０４】
＜実験３−２（図１４）＞  繊維を添加しなかった以外は、実験１−２と同様にして炭酸マグネシウム粒子を合成した。【０１０５】
＜実験３−３（図１５）＞  繊維を添加しなかった以外は、実験１−３と同様にして炭酸マグネシウム粒子を合成した。【０１０６】
＜炭酸マグネシウム粒子の評価＞
図１３〜１５に、得られた炭酸マグネシウムの電子顕微鏡写真を示す（倍率：１００００倍）。いずれの場合も、一次粒子の多くは鱗片状であり、一次粒子径（長軸径）は０．１〜２．５μｍ程度であった。いずれの場合も１次粒子径が凝集して２次粒子を形成していたが、実験３−１の粒子は、他と比べてその凝集が弱いように認められた。レーザー回折式粒度分布測定器（マルバーン社製、マスターサイザー３０００）を用いて２次粒子の平均粒子径を測定したところ、実験３−１では６．５μｍ、実験３−２では３０．４μｍ、実験３−３では２９．６μｍであった。【０１０７】
実験４：炭酸マグネシウム微粒子と繊維との複合体のシート化
実験１−１の複合体（サンプル１−１）、実験３−１の炭酸マグネシウム、ＬＢＫＰ（ＣＳＦ：４６０ｍｌ）を用い、下記の手順によって坪量が約６０ｇ／ｍ２のシートを製造した。なお、歩留剤は全てのシートについて添加した。
・＃１：実験２のシート１と同様にして複合体シートを製造した。
・＃２：ＬＢＫＰ（ＣＳＦ＝４６０ｍｌ）に実験３−１の炭酸マグネシウムを添加して調製したスラリーを原料に用いた他は、＃１と同様にしてシートを製造した（灰分：約５８％）。
・＃３：実験１−１の複合体のスラリーに実験３−１の炭酸マグネシウムを添加して調製したスラリーを原料に用いた他は、＃１と同様にしてシートを製造した（灰分：約８７％）。
・＃４：ＬＢＫＰのみを原料として用いた他は＃２と同様にしてシートを製造した。
・＃５：填料として炭酸マグネシウムの代わりに軽質炭酸カルシウム微粒子（軽カル１、平均粒径：約１００ｎｍ、立方体粒子）を用いた他は＃２と同様にしてシートを製造した。
・＃６：填料として炭酸マグネシウムの代わりに軽質炭酸カルシウム微粒子（軽カル２、平均粒径：約３．５μｍ、スカルノヘドラル型）を用いた他は＃２と同様にしてシートを製造した。【０１０８】
【表２】
2017043580.tif 000006
【０１０９】
得られたシートの物性について、実験２と同様にして評価した結果を表に示す。炭酸マグネシウムを含む＃１〜３のシートは、ＬＢＫＰのみから製造したシート（＃４）や軽質炭酸カルシウムを内添したシート（＃５・＃６）に比べて、白色度、不透明度、透気抵抗度、曲げこわさが高く、密度が低かった。特に、複合体のシート＃１は嵩高で、炭酸マグネシウムを内添した＃２に比べて曲げこわさや裂断長が高かった。また、複合体を原料に用いた＃１の灰分歩留は極めて高かったのに対し、炭酸マグネシウムを内添した＃２は灰分歩留が約１７％と非常に低かった。【０１１０】
また、シートの端をバーナーで約２秒間あぶり、シートの耐火性を評価した。ＬＢＫＰのみから製造したシート（＃４）はすぐに燃え尽きた一方、炭酸マグネシウムを含むシートは、多少焦げるものの、火が燃え広がることはなく自己消火性が認められた。また、炭酸カルシウムと繊維の複合体から製造したシート（＃５）は、ＬＢＫＰのみから製造したシート（＃４）よりは火が燃え広がりにくかったものの、燃え尽きてしまった（図１６）。
【図１】
2017043580.tif 000007
【図２】
2017043580.tif 000008
【図３】
2017043580.tif 000009
【図４】
2017043580.tif 000010
【図５】
2017043580.tif 000011
【図６】
2017043580.tif 000012
【図７】
2017043580.tif 000013
【図８】
2017043580.tif 000014
【図９】
2017043580.tif 000015
【図１０】
2017043580.tif 000016
【図１１】
2017043580.tif 000017
【図１２】
2017043580.tif 000018
【図１３】
2017043580.tif 000019
【図１４】
2017043580.tif 000020
【図１５】
2017043580.tif 000021
【図１６】
2017043580.tif 000022
【国際調査報告】
2017043580.tif 000023
2017043580.tif 000024
2017043580.tif 000025
2017043580.tif 000026